(57)【特許請求の範囲】
【請求項１】
物理気相析出法又は化学気相析出法を用いて、透明基板の片面に少なくとも透明導電層を形成する工程であって、前記透明基板に前記透明導電層が積層された導電性積層体において、前記導電性積層体の一方の面を前記透明基板によって構成し、かつ、他方の面を前記透明導電層で構成する工程と、
前記透明基板及び前記透明基板に積層された前記透明導電層を真空中で加熱処理する工程であって、前記透明導電層を結晶化させ、かつ、前記透明基板を収縮させる前記加熱処理する工程と、を備え、
前記透明導電層を構成する材料は、酸化インジウムスズであり、
前記加熱処理では、前記導電性積層体の表面温度が８０℃以上２００℃以下であり、加熱時間が１分以上３０分以下であり、前記一方の面と前記他方の面との両方の面から前記導電性積層体を加熱することを特徴とする透明導電性積層体の製造方法。
【請求項２】
前記透明基板が第一の透明基板と第二の透明基板とから構成され、前記透明導電層が第一の透明導電層と第二の透明導電層とから構成され、
前記透明導電層を形成する工程では、
前記第一の透明基板の片面に少なくとも前記第一の透明導電層を形成し、かつ、前記第二の透明基板の片面に少なくとも前記第二の透明導電層を形成し、
前記加熱処理する工程では、
前記第一の透明基板及び前記第一の透明基板に積層された前記第一の透明導電層と、前記第二の透明基板及び前記第二の透明基板に積層された前記第二の透明導電層とを加熱処理し、
前記加熱処理する工程よりも後の工程であって、前記第一の透明導電層が積層された第一の透明導電性積層体と、前記第二の透明導電層が積層された第二の透明導電性積層体とを粘着層で貼り合わせる工程をさらに備える
ことを特徴とする請求項１に記載の透明導電性積層体の製造方法。
【請求項３】
加熱処理した前記第一の透明導電層に、第一の導電性パターン領域および第一の非導電性パターン領域を形成する工程と、
加熱処理した前記第二の透明導電層に、第二の導電性パターン領域および第二の非導電性パターン領域を形成する工程を備えることを特徴する請求項２に記載の透明導電性積層体の製造方法。
【請求項４】
前記加熱処理がロールトゥロール方式により行われることを特徴とする請求項１から３のいずれか一項に記載の透明導電性積層体の製造方法。
【請求項５】
請求項１から４のいずれか一項に記載の製造方法を用いて作製されたことを特徴とする透明導電性積層体。
【発明の詳細な説明】
【技術分野】
【０００１】
本発明は、透明導電性積層体及び透明導電性積層体の製造方法に関する。
【背景技術】
【０００２】
近年、ディスプレイ画面に指で触れ、またはペンでディスプレイ画面を押圧するだけで入力できる透明タッチパネルが普及している。この種のタッチパネルの電極として使用される透明導電性基材は基本的にガラスもしくは高分子フィルムに導電膜を積層した構成を有している。
【０００３】
特に、近年では、可撓性、加工性に優れ、軽量である等の点からポリエチレンテレフタレートをはじめとする高分子フィルムを使用した透明導電性フィルムが使用されている。
【０００４】
タッチパネルには、静電容量結合式や光学式等の多様な方式のものが存在する。その中で、透明導電フィルムが使用されるのは、上下の電極が接触することでタッチ位置を特定する抵抗膜式や、静電容量の変化を感知する静電容量結合方式のものである。このタッチパネルは、携帯用端末装置及び携帯ゲーム機等のディスプレイ前面に使用されており、そのために、ディスプレイの表示を損なわない透過・反射特性や、特に静電容量式タッチパネルにおいては、透明導電層のパターン形状を目立ちにくくし、視認性を向上させる必要がある。
【０００５】
タッチパネル用途での透明導電性フィルムでは、抵抗膜式においては、上下の電極が接触するため、機械的耐久性が求められる。そのために、特許文献１のように機械的強度を持たせる目的で、フィルムを加熱することで酸化インジウムスズ（ＩＴＯ）を結晶化させる手段がとられている。また、静電容量式においては、透明導電層のパターン形状が目立ちにくいことの他に、特許文献２のように異なるパターンを有する複数の導電性フィルムを貼り合せるといった技術が必要となる。
【先行技術文献】
【特許文献】
【０００６】
【特許文献１】特開２００４−１４９８８４号公報
【特許文献２】特開２００３−１１４７６２号公報
【発明の概要】
【発明が解決しようとする課題】
【０００７】
しかしながら、特許文献１などの方法では、フィルム上の導電層を結晶化させるために、多くの時間を要するという問題があった。時間短縮を図る為にはフィルムの加熱温度を上げることが考えられるが、基材が有機高分子である場合は加熱できる温度に限界がある。また、静電容量式のように、パターンを有する複数の導電性フィルムを貼り合せる場合にあっては、フィルムの加熱による熱収縮で、個々のフィルムに生じる寸法変化があることから、微細なパターンを形成しようとする場合、パターンの位置を合わせることが難しく、これが大きな課題となっている。
【０００８】
本発明は、かかる従来技術の課題に鑑みてなされたもので、その目的とするところは、短時間で透明導電層を結晶化させること、及び、基板の熱収縮処理を行い、導電層のパターニング、貼り合せの前に、後工程で加えられる熱による寸法変化を抑制することで、導電層の光学特性及び機械的耐久性を向上させ、複数の透明導電性フィルムのパターン位置合わせ精度を向上させるといった、抵抗膜式用、静電容量用両者の課題を解決する透明導電性積層体及びその製造方法を提供することにある。
【課題を解決するための手段】
【０００９】
上記の課題を解決するための手段として、請求項１に記載の発明は、物理気相析出法又は化学気相析出法を用いて、透明基板の片面に少なくとも透明導電層を形成する工程であって、前記透明基板に前記透明導電層が積層された導電性積層体において、前記導電性積層体の一方の面を前記透明基板によって構成し、かつ、他方の面を前記透明導電層で構成する工程と、前記透明基板及び前記透明基板に積層された前記透明導電層を真空中で加熱処理する工程であって、前記透明導電層を結晶化させ、かつ、前記透明基板を収縮させる前記加熱処理する工程と、を備え、前記透明導電層を構成する材料は、酸化インジウムスズであり、前記加熱処理では、前記導電性積層体の表面温度が８０℃以上２００℃以下であり、加熱時間が１分以上３０分以下であり、前記一方の面と前記他方の面との両方の面から前記導電性積層体を加熱することを特徴とする透明導電性積層体の製造方法である。
【００１０】
また、請求項２に記載の発明は、前記透明基板が第一の透明基板と第二の透明基板とから構成され、前記透明導電層が第一の透明導電層と第二の透明導電層とから構成され、前記透明導電層を形成する工程では、前記第一の透明基板の片面に少なくとも前記第一の透明導電層を形成し、かつ、前記第二の透明基板の片面に少なくとも前記第二の透明導電層を形成し、前記加熱処理する工程では、前記第一の透明基板及び前記第一の透明基板に積層された前記第一の透明導電層と、前記第二の透明基板及び前記第二の透明基板に積層された前記第二の透明導電層とを加熱処理し、前記加熱処理する工程よりも後の工程であって、前記第一の透明導電層が積層された第一の透明導電性積層体と、前記第二の透明導電層が積層された第二の透明導電性積層体とを粘着層で貼り合わせる工程をさらに備えることを特徴とする請求項１に記載の透明導電性積層体の製造方法である。
【００１１】
また、請求項３に記載の発明は、加熱処理した前記第一の透明導電層に、第一の導電性パターン領域および第一の非導電性パターン領域を形成する工程と、加熱処理した前記第二の透明導電層に、第二の導電性パターン領域および第二の非導電性パターン領域を形成する工程を備えることを特徴する請求項２に記載の透明導電性積層体の製造方法である。
【００１６】
また、請求項４に記載の発明は、前記加熱処理がロールトゥロール方式により行われることを特徴とする請求項１から３のいずれか一項に記載の透明導電性積層体の製造方法である。
【００１７】
また、請求項５に記載の発明は、請求項１から４のいずれか一項に記載の製造方法により作製されたことを特徴とする透明導電性積層体である。
【発明の効果】
【００１８】
本発明によれば、透明導電層のパターニング、透明導電性積層体の貼り合せ前に、透明基板層を加熱処理することで、透明導電層を結晶化、透明基板の収縮を行うことで、導電層の光学特性及び機械的耐久性を向上させ、後工程で加えられる熱による抵抗変化及び寸法変化を抑制し、電気特性の安定化、及び、パターンが微細なものであっても位置合わせ精度を向上させることができる。また、真空中で加熱処理を行うことで、透明導電層の結晶化を大気圧中での加熱処理より短時間に行うことが出来る。
【図面の簡単な説明】
【００１９】
【図１】本発明の透明導電性積層体の断面形態の例１の説明図である。
【図２】本発明の透明導電性積層体の断面形態の例２の説明図である。
【図３】本発明の透明導電性積層体の断面形態の例３の説明図である。
【図４】本発明の透明導電性積層体の断面形態の例４の説明図である。
【図５】本発明の透明導電性積層体の断面形態の例５の説明図である。
【図６】本発明の透明導電性積層体加熱処理装置の概略図である。
【図７】本発明の実施例１及び実施例２で得られた透明導電性積層体はＸ線回折装置での分析結果を示す図である。
【発明を実施するための形態】
【００２０】
以下、本発明を実施するための形態を、図面を用いながら説明する。なお、本発明は、以下に記載する実施の形態のものに限定されるものではなく、当業者の知識に基づいて設計の変更などの変形を加えることも可能であり、そのような変形が加えられた実施の形態も本発明の範囲に含まれるものとする。
【００２１】
図１は、本発明の透明導電性積層体の断面形態の例１の説明図である。透明導電性積層体１１は透明基板１ａの一方の面に設けられた透明導電層２からなる。
【００２２】
図２は、本発明の透明導電性積層体の断面形態の例２の説明図である。透明導電性積層体１１は、透明基板１ａの一方の面に設けられた透明導電層２からなる導電性パターン領域４ａ及び、非導電性パターン領域４ｂとから構成される。ここで、導電性パターン領域とは、導電性を有する部分のことをいい、非導電性パターン領域とは、透明導電層２を除去した導電性を有しない部分のことをいう。
【００２３】
図３（ａ）（ｂ）は、本発明の透明導電性積層体の断面形態の例３の説明図である。図３（ａ）（ｂ）のように、図１又は図２に示した透明導電性積層体１１の透明基板１aの透明導電層２を積層する面に光学調整層３aを設けてもよい。
【００２４】
図４（ａ）〜（ｄ）は、本発明の透明導電性積層体の断面形態の例４の説明図である。図４（ａ）〜（ｄ）のように、図１から図３に示した透明導電性積層体１１の透明基板１aの一方の面に設けられた透明導電層２あるいは光学調整層３aと、透明基板１aとの間に設けた樹脂層５ａから構成される。その他の実施形態としては、透明基板１の透明導電層２、光学調整層３aが設けられていない面にも樹脂層５aを設けてもよい。
【００２５】
図５は、本発明の透明導電性積層体の断面形態の例５の説明図である。透明導電性積層体１１は、第一の透明基板１ａの片面に設けられた導電性パターン領域４ａ及び非導電性パターン領域４ｂを形成した第一の透明導電層２ａと、第二の透明基板１ｂの片面に設けられた導電性パターン領域４ａ及び非導電性パターン領域４ｂを形成した第二の透明導電層２ｂと、第一の透明導電層２ａと第二の透明導電層２ｂを外側にして、第一の透明基板１ａと第二の透明基板１ｂとの間に設けた粘着層６とから構成される。その他の実施形態としては、第一の透明導電層２ａ面側と第二の透明基板１ｂの第二の透明導電層２ｂを有さない面とを粘着層６を介して貼り合せてもよい。
【００２６】
図６は、本発明の透明導電性積層体を加熱処理する加熱処理装置８の概略図である。透明導電性積層体を加熱処理する場合は、透明導電性積層体１１をロールトゥロール方式で透明導電性積層体を搬送し、この透明導電性積層体が搬送される経路中に、ヒーター７を設置し、任意の温度で加熱処理を行えるようにする。また、加熱処理装置内の圧力を真空ポンプ（図示せず）により大気圧から０．１Ｐａまで調整が行えるようにしているので、大気中又は真空中での加熱処理が可能である。
【００２７】
ヒーター７は、図６のように、透明導電性積層体の両方の面を同時に加熱する機構を有したものでもよく、また、透明導電性積層体の一方の面のみを加熱する機構を有したものでもよい。また、透明導電性積層体の一方の面のみを加熱し、透明導電性積層体の他方の面側に熱を反射させる機構を設けて、透明導電性積層体の他方の面も同時に加熱できる機構を有したものでもよい。
【００２８】
ヒーターを用いて透明導電性積層体を加熱処理する場合であって、その加熱処理が透明導電層を結晶化させるための処理である場合、透明導電層側にヒーターを配置し、透明導電層側から加熱処理することが好ましい。一方、その加熱処理が透明基板を収縮させるための処理である場合、透明基板側にヒーターを配置し、透明基板側から加熱処理することが好ましい。また、加熱処理の条件によっては、透明導電層及び透明基板側を同程度に加熱することができるので、透明導電層側または透明基板側のどちらか一方にヒーターを配置すればよい。
【００２９】
本発明の加熱処理装置は、透明導電性積層体を構成する透明基板及び／又は透明導電層を加熱処理できればよく、図６に示した装置形状または装置構成でなくてもよい。
【００３０】
本発明で用いる透明基板層１ａ及び１ｂは、ガラスの他に、樹脂からなるプラスチックフィルムが用いられる。プラスチックフィルムとしては、成膜工程および後工程において十分な強度があり、表面の平滑性が良好であれば、特に限定されないが、例えば、ポリエチレンテレフタレートフィルム、ポリブチレンテレフタレートフィルム、ポリエチレンナフタレートフィルム、ポリカーボネートフィルム、ポリエーテルスルホンフィルム、ポリスルホンフィルム、ポリアリレートフィルム、環状ポリオレフィンフィルム、ポリイミドフィルムなどが挙げられる。その厚さは部材の薄型化と基材の可撓性とを考慮し、１０μｍ以上２００μｍ以下程度のものが用いられる。
【００３１】
透明基板層１ａ及び１ｂに含有される材料としては、周知の種々の添加剤や安定剤、例えば帯電防止剤、可塑剤、滑剤、易接着剤などが使用されてもよい。各層との密着性を改善するため、前処理としてコロナ処理、低温プラズマ処理、イオンボンバード処理、薬品処理などを施してもよい。
【００３２】
本発明で用いる樹脂層５ａ，５ｂは、透明導電性積層体１１に機械的強度を持たせるために設けられる。用いられる樹脂としては、特に限定はしないが、透明性と適度な硬度と機械的強度を持つ樹脂が好ましい。具体的には３次元架橋の期待できる３官能以上のアクリレートを主成分とするモノマー又は架橋性オリゴマーのような光硬化性樹脂が好ましい。
【００３３】
３官能以上のアクリレートモノマーとしては、トリメチロールプロパントリアクリレート、イソシアヌル酸ＥＯ変性トリアクリレート、ペンタエリスリトールトリアクリレート、ジペンタエリスリトールトリアクリレート、ジペンタエリスリトールテトラアクリレート、ジペンタエリスリトールペンタアクリレート、ジペンタエリスリトールヘキサアクリレート、ジトリメチロールプロパンテトラアクリレート、ペンタエリスリトールテトラアクリレート、ポリエステルアクリレートなどが好ましい。特に好ましいのは、イソシアヌル酸ＥＯ変性トリアクリレートおよびポリエステルアクリレートである。これらは単独で用いても良いし、２種以上併用しても構わない。また、これら３官能以上のアクリレートの他にエポキシアクリレート、ウレタンアクリレート、ポリオールアクリレートなどのいわゆるアクリル系樹脂を併用することが可能である。
【００３４】
架橋性オリゴマーとしては、ポリエステル（メタ）アクリレート、ポリエーテル（メタ）アクリレート、ポリウレタン（メタ）アクリレート、エポキシ（メタ）アクリレート、シリコーン（メタ）アクリレートなどのアクリルオリゴマーが好ましい。具体的にはポリエチレングリコールジ（メタ）アクリレート、ポリプロピレングリコールジ（メタ）アクリレート、ビスフェノールＡ型エポキシアクリレート、ポリウレタンのジアクリレート、クレゾールノボラック型エポキシ（メタ）アクリレートなどがある。
【００３５】
樹脂層５ａ、５ｂは、その他に粒子、光重合開始剤などの添加剤を含有してもよい。
【００３６】
添加する粒子としては、有機又は無機の粒子が挙げられるが、透明性を考慮すれば、有機粒子を用いることが好ましい。有機粒子としては、アクリル樹脂、ポリスチレン樹脂、ポリエステル樹脂、ポリオレフィン樹脂、ポリアミド樹脂、ポリカーボネート樹脂、ポリウレタン樹脂、シリコーン樹脂及びフッ素樹脂などからなる粒子が挙げられる。
【００３７】
粒子の平均粒径は、樹脂層５ａ，５ｂの厚みによって異なるが、ヘイズ等の外観上の理由により、下限として２μｍ以上、より好ましくは５μｍ以上、上限としては３０μｍ以下、好ましくは１５μｍ以下のものを使用する。また、粒子の含有量も同様の理由で、樹脂に対し、０．５重量％以上５重量％以下であることが好ましい。
【００３８】
光重合開始剤を添加する場合、ラジカル発生型の光重合開始剤として、ベンゾイン、ベンゾインメチルエーテル、ベンゾインエチルエーテル、ベンゾインイソプロピルエーテル、ベンジルメチルケタールなどのベンゾインとそのアルキルエーテル類、アセトフェノン、２，２−ジメトキシ−２−フェニルアセトフェノン、１−ヒドロキシシクロヘキシルフェニルケトン、などのアセトフェノン類、メチルアントラキノン、２−エチルアントラキノン、２−アミルアントラキノンなどのアントラキノン類、チオキサントン、２，４−ジエチルチオキサントン、２，４−ジイソプロピルチオキサントンなどのチオキサントン類、アセトフェノンジメチルケタール、ベンジルジメチルケタールなどのケタール類、ベンゾフェノン、４，４−ビスメチルアミノベンゾフェノンなどのベンゾフェノン類及びアゾ化合物などがある。これらは単独または２種以上の混合物として使用でき、さらにはトリエタノールアミン、メチルジエタノールアミンなどの第３級アミン、２−ジメチルアミノエチル安息香酸、４−ジメチルアミノ安息香酸エチルなどの安息香酸誘導体などの光開始助剤などと組み合わせて使用することができる。
【００３９】
上記光重合開始剤の添加量は、主成分の樹脂に対して０．１重量％以上５重量％以下であり、好ましくは０．５重量％以上３重量％以下である。下限値未満ではハードコート層の硬化が不十分となり好ましくない。また、上限値を超える場合は、ハードコート層の黄変を生じたり、耐候性が低下したりするため好ましくない。光硬化型樹脂を硬化させるのに用いる光は、紫外線、電子線、あるいはガンマ線などであり、電子線あるいはガンマ線の場合、必ずしも光重合開始剤や光開始助剤を含有する必要はない。これらの線源としては高圧水銀灯、キセノンランプ、メタルハライドランプや加速電子などが使用できる。
【００４０】
また、樹脂層５ａ，５ｂの厚みは、特に限定されないが、０．５μｍ以上１５μｍ以下の範囲が好ましい。また、透明基板層１１と屈折率が同じかもしくは近似していることがより好ましく、１．４５以上１．７５以下程度が好ましい。
【００４１】
樹脂層５ａ，５ｂの形成方法は、主成分である樹脂等を溶剤に溶解させ、ダイコーター、カーテンフローコーター、ロールコーター、リバースロールコーター、グラビアコーター、ナイフコーター、バーコーター、スピンコーター、マイクログラビアコーターなどの公知の塗布方法で形成する。
【００４２】
溶剤については、上記の主成分の樹脂等を溶解するものであれば特に限定しない。具体的には、溶剤として、エタノール、イソプロピルアルコール、イソブチルアルコール、ベンゼン、トルエン、キシレン、アセトン、メチルエチルケトン、メチルイソブチルケトン、酢酸エチル、酢酸ｎ−ブチル、酢酸イソアミル、乳酸エチル、メチルセロソルブ、エチルセロソルブ、ブチルセロソルブ、メチルセロソルブアセテート、プロピレングリコールモノメチルエーテルアセテート、などが挙げられる。これらの溶剤は１種を単独で用いても良いし、２種以上を併用してもよい。
【００４３】
本発明の粘着層６は、第一の透明基板１ａと第二の透明基板１ｂとを接着するための層である。粘着層６に用いられる樹脂としては、アクリル系樹脂、シリコーン系樹脂、ゴム系樹脂などが挙げられ、クッション性や透明性に優れた樹脂を用いることが好ましい。
【００４４】
光学調整層３ａ，３ｂは、第一の透明導電層２ａ及び第二の透明導電層２ｂに形成されたパターンを目立たなくする機能を有し、視認性を向上させるための層である。光学調整層３ａ，３ｂとして無機化合物を用いる場合、酸化物、硫化物、フッ化物、窒化物などの材料が使用可能である。上記無機化合物からなる薄膜は、その材料により屈折率が異なり、その屈折率の異なる薄膜を特定の膜厚で形成することにより、光学特性を調整することが可能となる。なお、光学機能層の層数としては、目的とする光学特性に応じて、複数層あってもよい。
【００４５】
屈折率の低い材料としては、酸化マグネシウム（１．６）、二酸化珪素（１．５）、フッ化マグネシウム（１．４）、フッ化カルシウム（１．３〜１．４）、フッ化セリウム（１．６）、フッ化アルミニウム（１．３）などが挙げられる。また、屈折率の高い材料としては、酸化チタン（２．４）、酸化ジルコニウム（２．４）、硫化亜鉛（２．３）、酸化タンタル（２．１）、酸化亜鉛（２．１）、酸化インジウム（２．０）、酸化ニオブ（２．３）、酸化タンタル（２．２）が挙げられる。但し、上記括弧内の数値は屈折率を表す。
【００４６】
第一の透明導電層２ａ及び第二の透明導電層２ｂは、酸化インジウム、酸化亜鉛、酸化スズのいずれか、または、それらの２種類もしくは３種類の混合酸化物、さらには、その他添加物が加えられた物などが挙げられるが、目的・用途により種々の材料が使用でき、特に限定されるものではない。現在のところ、最も信頼性が高く、多くの実績のある材料は酸化インジウムスズ（ＩＴＯ）である。
【００４７】
最も一般的な透明導電膜である酸化インジウムスズ（ＩＴＯ）を第一の透明導電層２ａ及び第二の透明導電層２ｂとして用いる場合、酸化インジウムにドープされる酸化スズの含有比は、デバイスに求められる仕様に応じて、任意の割合を選択する。例えば、透明基板がプラスチックフィルムの場合、機械強度を高める目的で薄膜を結晶化させるために用いるスパッタリングターゲット材料は、酸化スズの含有比が１０重量％未満であることが好ましい。また、薄膜に低抵抗が求められる場合は、酸化スズの含有比は３重量％から２０重量％の範囲が好ましい。
【００４８】
光学調整層３ａ，３ｂおよび第一の透明導電層２ａ及び第二の透明導電層２ｂの製造方法としては、膜厚の制御が可能であればいかなる成膜方法でも良く、なかでも薄膜の形成乾式法が優れている。これには、真空蒸着法、スパッタリングなどの物理的気相析出法やＣＶＤ法のような化学的気相析出法を用いることができる。特に大面積に均一な膜質の薄膜を形成するために、プロセスが安定し、薄膜が緻密化するスパッタリング法が好ましい。
【００４９】
透明基板及び／又は透明導電層の加熱処理としては、例えば、ロールトゥロール方式で搬送され、搬送スピードを０．１から２０ｍ/ｍｉｎの範囲で調整し、加熱処理時間を調整できることが好ましく、導電性積層体が搬送される経路中に２５℃から２００℃の範囲で調整が可能な熱源を有することが好ましい。熱源については圧力が大気圧から０．１Ｐａの範囲で使用できれば種類は限定されず、一例としてＩＲヒーターが挙げられる。これにより透明導電層の特性によって加熱温度及び加熱時間を任意に選択し、透明導電層の結晶化及び透明基板の熱収縮を行うことが出来る。
【００５０】
本発明は、透明基板及び／又は透明導電層の加熱処理することを特徴とする。透明基板を加熱処理することにより、透明基板が熱収縮するため、後工程で透明導電性積層体に熱が加わったとしても、予め透明基板の熱収縮が行われていることにより、抵抗変化及び寸法変化を抑制することができる。また、透明導電層を加熱処理することにより、透明導電層が結晶化され、導電層の光学特性及び機械的耐久性を向上させることができる。
【００５１】
静電容量用の透明導電性積層体を製造する場合、２つの透明導電性積層体を粘着層で貼り合わせる、貼り合わせ工程を有するが、本発明の加熱処理は、貼り合わせ工程の前の工程で、２つの透明導電性積層体を加熱処理することが好ましい。これにより、特に、透明基板の熱収縮による寸法変化を抑制することができることから、貼り合わせ工程を精度よく行うことができる。
【００５２】
また、静電容量用の透明導電性積層体を製造する場合、透明導電層をパターニングする工程を有するが、本発明の加熱処理は、パターニング工程の前に透明導電性積層体を加熱処理することが好ましい。これにより、特に、透明基板の熱収縮による寸法変化を抑制することができることから、パターニング工程を精度よく行うことができる。
【００５３】
加熱処理が大気中で行われる処理である場合、透明導電性積層体の表面温度が１３０℃以上２００℃以下であり、加熱時間が３０分以上９０分以下であることが好ましい。また、加熱処理が真空中で行われる処理である場合、透明導電性積層体の表面温度が８０℃以上２００℃以下であり、加熱時間が１分以上３０分以下であることが好ましい。上記条件により、透明導電層を結晶化、透明基板の収縮を行うことができ、透明導電層の光学特性及び機械的耐久性を向上させ、後工程で加えられる熱による抵抗変化及び寸法変化を抑制することができる。なお、透明導電性積層体の表面温度とは、透明基板又は透明導電層の温度のことを指す。
【００５４】
透明導電層２のパターン形成方法としては、透明導電層２上にレジストを塗布し、パターンを露光・現像により形成した後に透明導電層を化学的に溶解させるフォトリソグラフィによる方法、真空中で化学反応により気化させる方法、レーザーにより透明導電層を昇華させる方法、などが挙げられる。パターン形成方法は、パターンの形状、精度などにより適宜選択できる。
【００５５】
また、本発明の透明導電性積層体１１は、導電性パターン領域と非導電性パターン領域との全光線透過率の差が１．５％以下であり、かつ透過色相ｂ＊差が２．０以下であることが好ましい。この範囲である場合、透明導電性積層体の両面に異なるパターンを形成しても、パターン形状が目立たなくなり、視認性が向上する。
【００５６】
また、本発明の透明導電性積層体１１は、１５０℃３０分間における熱収縮率が０．５％以下であることが好ましい。この範囲である場合、透明導電層のパターン形成工程において加わる熱による収縮を抑えることができ、第一の透明導電層２ａ及び第二の透明導電層２ｂに形成したパターンの位置のずれを防止することができる。
【実施例】
【００５７】
次に実施例及び比較例について説明する。
【００５８】
＜実施例１＞
透明基板１として厚さ１２５μｍのニ軸延伸ポリエチレンテレフタレート（ＰＥＴ）フィルムを用意し、両面に樹脂層５が塗布されている。透明基板１の一方の面に光学調整層３、透明導電層２、順にマグネトロンスパッタリング法により成膜を行い、全光線透過率が９０％、表面抵抗値が４００Ω／□となるように、透明導電層２、光学調整層３の膜厚を調整し透明導電性積層体を作製した。この場合、透明導電層２にはＩＴＯ、光学調整層３には酸化珪素及び酸化チタンを使用した。次に作製した透明導電性積層体を加熱処理装置に設置し、装置内圧力を１．０Ｐａ、透明導電性積層体の表面温度を１５０℃、加熱時間を３分とし、ロールトゥロールで加熱処理を行った。
【００５９】
透明導電層２上にレジストを塗布し、パターンを露光・現像により形成した後に塩化第二鉄を使用し、透明導電層を部分的に溶解してパターン形成を行った。
【００６０】
＜実施例２＞
実施例１と同様の構成で透明導電性積層体を作製し、装置内圧力を大気圧、透明導電性積層体の表面温度を１５０℃、加熱時間を３０分とし、ロールトゥロールで加熱処理を行った。次に実施例１と同様に透明導電層を部分的に溶解してパターン形成した。
【００６１】
＜比較例＞
加熱処理を行わなかったほかは、実施例１と同様の構成で透明導電性積層体を作製した。  
得られた透明導電性積層体を下記評価方法にて評価した。  
［評価方法１］
透明導電層の結晶性：加熱処理装置により加熱処理する前、加熱処理後の透明導電性積層体の透明導電層部分についてＸ線回折装置（リガク社製）を用いて分析し、結晶化を確認した。
【００６２】
寸法安定性：パターン形成後の透明導電性積層体を、１５０℃、３０分加熱し、加熱する前後での透明導電性積層体の寸法を測定し、熱収縮率を算出した。
【００６３】
実施例１及び実施例２で得られた透明導電性積層体はＸ線回折装置での分析結果より、図７のように、加熱処理前では酸化インジウムのピークが見られないが、加熱処理後は実施例１、２両者の透明導電性積層体とも２２２面のピークが観測され結晶化されていることが確認された。これにより、真空中での加熱処理は大気中での加熱処理と比較し、短時間で透明導電層の結晶化が行えることがわかった。
【００６４】
次に実施例１、２及び比較例の透明導電性積層体の熱収縮率を算出したところ、実施例１、２の透明導電性積層体は熱収縮率が０．３％で寸法安定性が良いのに対し、比較例の透明導電性積層体は熱収縮率が０．８％となり、寸法安定性に乏しいことが分かった。
【産業上の利用可能性】
【００６５】
本発明は、電子機器のディスプレイ上に入力デバイスとして取り付けられる透明なタッチパネルに用いられる。特に、マルチタッチが可能なモバイル機器などに用いられる。
【符号の説明】
【００６６】
１  …透明基板層
１ａ…第一の透明基板層
１ｂ…第二の透明基板層
２ａ…透明導電層
２ｂ…透明導電層
３ａ…光学調整層
３ｂ…光学調整層
４ａ…導電性パターン領域
４ｂ…非導電性パターン領域
５ａ…樹脂層
５ｂ…樹脂層
６  …粘着層
７  …ヒーター
８  …加熱処理装置
１１…透明導電性積層体
【図１】
0005652079.tif 000002
【図２】
0005652079.tif 000003
【図３】
0005652079.tif 000004
【図４】
0005652079.tif 000005
【図５】
0005652079.tif 000006
【図６】
0005652079.tif 000007
【図７】
0005652079.tif 000008